(57)【要約】      （修正有）【課題】  薄膜トランジスタが形成された基板側から有機ＥＬ層の発光を取り出すボトムエミッション構造、及び、基板と反対側から有機ＥＬ層の発光を取り出すトップエミッション構造のアクティブ型有機ＥＬ表示装置において、有機ＥＬ層から発光を効率よ取り出すことが可能な有機ＥＬ表示装置とその製造方法を提供する。【解決手段】  ボトムエミッション構造及びトップエミッション構造のアクティブ型有機ＥＬ表示装置において、それぞれ適切な層(１０２，１０６，１０７)に、ＳｉＯを含有する絶縁膜で膜中に微小空孔を有する多孔質絶縁膜を形成し、膜密度、膜屈折率、膜中の空孔径、膜中の平均空孔径、膜中の極大空孔径を制御することで、有機ＥＬ層を挟む透明電極や表示装置の透明基板よりも屈折率が低く、かつ膜中に微小空孔が存在することで光散乱効果が得られ、有機ＥＬ層(１１０)からの発光を効率よく外部に取り出す。【選択図】    図１
2005235753.tif 000002
【特許請求の範囲】
【請求項１】
薄膜トランジスタが形成された基板を有するアクティブ型有機エレクトロルミネッセンス表示装置であって、
前記有機エレクトロルミネッセンス層に接する透明電極と該有機エレクトロルミネッセンス層からの発光を外部に取り出す面との間に、膜中に微小空孔を有する多孔質でＳｉＯを含有する多孔質絶縁膜を有し、
前記多孔質絶縁膜の膜密度が０．６ｇ／ｃｍ3以上１．８ｇ／ｃｍ3未満の特性を有し、
前記多孔質絶縁膜の膜屈折率が前記透明電極よりも低い特性を有することを特徴とするアクティブ型有機エレクトロルミネッセンス表示装置。
【請求項２】
薄膜トランジスタが形成された透明基板を備え、該透明基板側に光を取り出すボトムエミッション構造のアクティブ型有機エレクトロルミネッセンス表示装置であって、
前記有機エレクトロルミネッセンス層に接する透明電極と前記透明基板との間に形成された絶縁膜層の少なくとも１層が、膜中に微小空孔を有する多孔質でＳｉＯを含有する多孔質絶縁膜が形成され、
前記多孔質絶縁膜の膜密度が０．６ｇ／ｃｍ3以上１．８ｇ／ｃｍ3未満の特性を有し、
前記多孔質絶縁膜の膜屈折率が前記透明電極よりも低い特性を有することを特徴とするアクティブ型有機エレクトロルミネッセンス表示装置。
【請求項３】
前記多孔質絶縁膜が前記透明電極に接していることを特徴とする請求項１又は２に記載のアクティブ型有機エレクトロルミネッセンス表示装置。
【請求項４】
前記多孔質絶縁膜の膜屈折率が、前記透明基板よりも低い特性を有することを特徴とする請求項２又は３に記載のアクティブ型有機エレクトロルミネッセンス表示装置。
【請求項５】
前記多孔質絶縁膜中の空孔径の主要構成成分が０．２ｎｍ以上５．０ｎｍ以下の特性を有することを特徴とする請求項１ないし３に記載のアクティブ型有機エレクトロルミネッセンス表示装置。
【請求項６】
前記多孔質絶縁膜中の平均空孔径が０．６ｎｍ以上３．０ｎｍ以下の特性を有することを特徴とする請求項１ないし３に記載のアクティブ型有機エレクトロルミネッセンス表示装置
【請求項７】
前記多孔質絶縁膜中の極大空孔径が０．３ｎｍ以上２．０ｎｍ未満の特性を有することを特徴とする請求項１ないし３に記載のアクティブ型有機エレクトロルミネッセンス表示装置。
【請求項８】
前記多孔質絶縁膜の可視光波長領域の透過率が８０％以上の特性を有することを特徴とする請求項１ないし３に記載のアクティブ型有機エレクトロルミネッセンス表示装置。
【請求項９】
前記多孔質絶縁膜が、水素化シルセスキオキサン化合物又はメチルシルセスキオキサン化合物を主成分とする塗布膜を加熱して得られるＳｉＯを含有する絶縁膜であることを特徴とする請求項１ないし８に記載のアクティブ型有機エレクトロルミネッセンス表示装置。
【請求項１０】
前記多孔質絶縁膜が、水素化シルセスキオキサン化合物又はメチルシルセスキオキサン化合物を主成分とする塗布膜を３００℃以上４５０℃以下の条件にて加熱して得られるＳｉＯを含有する絶縁膜であることを特徴とする請求項９に記載のアクティブ型有機エレクトロルミネッセンス表示装置。
【請求項１１】
前記多孔質絶縁膜が、アルキルシラン化合物又はアルコキシシラン化合物を主成分とするソースガスを用いる化学気相成長反応により形成したＳｉＯを含有する絶縁膜であることを特徴とする請求項１ないし８に記載のアクティブ型有機エレクトロルミネッセンス表示装置。
【請求項１２】
前記多孔質絶縁膜が、アルキルシラン化合物又はアルコキシシラン化合物を主成分とするソースガスを用いる化学気相成長反応により膜を形成した後に、３００℃以上４５０℃以下の条件にて加熱して得られるＳｉＯを含有する絶縁膜であることを特徴とする請求項１１記載のアクティブ型有機エレクトロルミネッセンス表示装置。
【請求項１３】
薄膜トランジスタが形成された透明基板側に光を取り出すボトムエミッション構造のアクティブ型有機エレクトロルミネッセンス表示装置の製造方法であって、
有機エレクトロルミネッセンス層に接する透明電極と透明基板との間に形成された絶縁膜層の少なくとも１層に、膜中に微小空孔を有する多孔質でＳｉＯを含有する多孔質絶縁膜を形成し、
前記多孔質絶縁膜を、その膜密度が０．６ｇ／ｃｍ3以上１．８ｇ／ｃｍ3未満の特性を有し、膜屈折率が前記透明電極よりも低い特性を有するように制御して形成することを特徴とするアクティブ型有機エレクトロルミネッセンス表示装置の製造方法。
【請求項１４】
前記多孔質絶縁膜が、水素化シルセスキオキサン化合物又はメチルシルセスキオキサン化合物を主成分とする塗布膜を加熱してＳｉＯを含有する絶縁膜であることを特徴とする請求項１３記載のアクティブ型有機エレクトロルミネッセンス表示装置の製造方法。
【請求項１５】
前記多孔質絶縁膜が、水素化シルセスキオキサン化合物又はメチルシルセスキオキサン化合物を主成分とする塗布膜を加熱して形成した後に、最終温度３００℃以上４５０℃以下の条件にて加熱して形成されることを特徴とする請求項１４記載のアクティブ型有機エレクトロルミネッセンス表示装置の製造方法。
【請求項１６】
前記多孔質絶縁膜が、アルキルシラン化合物又はアルコキシシラン化合物を主成分とするソースガスを用いる化学気相成長反応により形成したＳｉＯを含有する絶縁膜であることを特徴とする請求項１３記載のアクティブ型有機エレクトロルミネッセンス表示装置の製造方法。
【請求項１７】
前記多孔質絶縁膜が、アルキルシラン化合物又はアルコキシシラン化合物を主成分とするソースガスを用いる化学気相成長反応により膜を形成した後に、最終温度３００℃以上４５０℃未満の条件にて加熱して形成されることを特徴とする請求項１６記載のアクティブ型有機エレクトロルミネッセンス表示装置の製造方法。
【請求項１８】
薄膜トランジスタが形成された基板とは反対方向に光を取り出すトップエミッション構造のアクティブ型有機エレクトロルミネッセンス表示装置であって、
前記有機エレクトロルミネッセンス層に接する透明電極と該有機エレクトロルミネッセンス層からの発光を取り出す面との間に、膜中に微小空孔を有する多孔質でＳｉＯを含有する多孔質絶縁膜が形成され、前記多孔質絶縁膜の膜密度が０．６ｇ／ｃｍ3以上１．８ｇ／ｃｍ3未満で、膜屈折率が前記透明電極よりも低い特性を有することを特徴とするアクティブ型有機エレクトロルミネッセンス表示装置。
【請求項１９】
薄膜トランジスタが形成された基板とは反対方向に光を取り出すトップエミッション構造のアクティブ型有機エレクトロルミネッセンス表示装置であって、
前記有機エレクトロルミネッセンス層に接する透明電極と該有機エレクトロルミネッセンス層からの発光を取り出す面との間に、膜中に微小空孔を有する多孔質でＳｉＯを含有する多孔質絶縁膜が形成され、前記多孔質絶縁膜の膜密度が０．６ｇ／ｃｍ3以上１．８ｇ／ｃｍ3未満で、膜屈折率が前記透明電極よりも低い特性を有し、
前記多孔質絶縁膜上に、酸素を透過せず、可視光波長領域の透過率が８０％以上であり、防湿の特性を有する保護膜を形成してなることを特徴とするアクティブ型有機エレクトロルミネッセンス表示装置。
【請求項２０】
前記多孔質絶縁膜の屈折率が前記保護膜よりも低い特性を有することを特徴とする請求１９に記載のアクティブ型有機エレクトロルミネッセンス表示装置。
【請求項２１】
前記多孔質絶縁膜中の空孔径の主要構成成分が０．２ｎｍ以上５．０ｎｍ以下の特性を有することを特徴とする請求項１８又は１９に記載のアクティブ型有機エレクトロルミネッセンス表示装置。
【請求項２２】
前記多孔質絶縁膜中の平均空孔径が０．６ｎｍ以上３．０ｎｍ以下の特性を有することを特徴とする請求項１８又は１９に記載のアクティブ型有機エレクトロルミネッセンス表示装置
【請求項２３】
前記多孔質絶縁膜中の極大空孔径が０．３ｎｍ以上２．０ｎｍ未満の特性を有することを特徴とする請求項１８又は１９に記載のアクティブ型有機エレクトロルミネッセンス表示装置。
【請求項２４】
前記多孔質絶縁膜の可視光波長領域の透過率が８０％以上の特性を有することを特徴とする請求項１８又は１９に記載のアクティブ型有機エレクトロルミネッセンス表示装置。
【請求項２５】
前記多孔質絶縁膜が、水素化シルセスキオキサン化合物又はメチルシルセスキオキサン化合物を主成分とする塗布膜を加熱して得られるＳｉＯを含有する絶縁膜であることを特徴とする請求項１８又は１９に記載のアクティブ型有機エレクトロルミネッセンス表示装置。
【請求項２６】
前記多孔質絶縁膜が、水素化シルセスキオキサン化合物又はメチルシルセスキオキサン化合物を主成分とする塗布膜を形成した後に、２５０℃以下の条件にて加熱して得られるＳｉＯを含有する絶縁膜であることを特徴とする請求項１８又は１９に記載のアクティブ型有機エレクトロルミネッセンス表示装置。
【請求項２７】
前記多孔質絶縁膜が、アルキルシラン化合物又はアルコキシシラン化合物を主成分とするソースガスを用いる化学気相成長反応による形成したＳｉＯを含有する絶縁膜であることを特徴とする請求項１８又は１９に記載のアクティブ型有機エレクトロルミネッセンス表示装置。
【請求項２８】
前記多孔質絶縁膜が、アルキルシラン化合物又はアルコキシシラン化合物を主成分とするソースガスを用いる化学気相成長反応により膜を形成した後に、２５０℃以下の条件にて加熱して得られるＳｉＯを含有する絶縁膜であることを特徴とする請求項１８又は１９に記載のアクティブ型有機エレクトロルミネッセンス表示装置。
【発明の詳細な説明】
【技術分野】
【０００１】
本発明は、アクティブ型有機エレクトロルミネッセンス表示装置に係り、特に、有機エレクトロルミネッセンス層からの発光の取り出し効率を向上させた高性能なアクティブ型有機エレクトロルミネッセンス表示装置とその製造方法に関する。
【背景技術】
【０００２】
有機エレクトロルミネッセンス（以下「有機ＥＬ」という）表示装置は、バックライトが必要な液晶表示装置とは異なり、自発光であるため、液晶よりも薄型で、視野角も広く、応答速度が速いために動画表示にも優れているなどの特徴があり、近年研究開発が活発であり、製品化の発表も盛んに行われている。
【０００３】
有機ＥＬ表示装置の基本構造は、有機ＥＬ発光層が二つの電極の間に挟まれたサンドイッチ構造で、このとき、発光層の光を外に取り出す側の電極が透明であることが必要である。
【０００４】
アクティブ型有機ＥＬ表示装置には、画素回路が形成された透明基板側から光を取り出すボトムエミッション構造と、画素回路による遮光のため開口率が制限させることをさけるために画素回路が形成された透明基板とは反対方向に発光を取り出すトップエミッション構造とがある。
【０００５】
ボトムエミッション構造の場合は、画素回路が形成された基板側において有機ＥＬ発光層を挟む電極が透明電極となる。また、トップエミッション構造の場合は、画素回路が形成された基板と反対側において、有機ＥＬ発光層を挟む電極が透明電極となる。透明電極としては液晶表示装置などにも使われている酸化スズ・酸化インジウム（Ｉｎｄｉｕｍ Ｔｉｎ Ｏｘｉｄｅ）材料、酸化インジウム・酸化亜鉛（Ｉｎｄｉｕｍ Ｚｉｎｃ Ｏｘｉｄｅ）材料が知られている。
【０００６】
ボトムエミッション構造のアクティブ型有機ＥＬ表示装置においては、画素回路が形成された透明基板側は、無アルカリガラスといったガラスが用いられていることが多い。このとき、古典的な光学論の解釈では、ガラスと空気の全反射角から、有機ＥＬ発光層で発生した光の８０％程度が基板内に閉じ込められて、約２０％程度しか大気中に取り出していないと言われており（例えば、下記非特許文献１を参照）、有機ＥＬ層の発光効率を向上させて輝度が高まったとしても、基板外部への光取り出し効率が問題となり、表示性能を向上できない課題がある。
【０００７】
このような課題を解決する手段として、特許文献１に記載のように、ガラス基板と比較して屈折率の低い、シリカエアロゲルからなる低屈折率体を有する透明電極基板を用いることで取り出し効率を向上できる技術が提案されている。また、ガラス基板と比較して屈折率が低く、膜中に空孔を有するスピンオングラス材料の膜を形成することで取り出し効率を向上できる技術が提案されている（非特許文献２参照）。また、特許文献２にも、低屈折率層を設けることが記載されている。この特許文献２では、特に低屈折率層の密度は０．４ｇ／ｃｍ３以下であることが好ましいとされている。
【特許文献１】特開２００１−２０２８２７号公報
【特許文献２】特開２００３−１９５７７５号公報
【非特許文献１】Ｍ．−Ｈ．Ｌｕ，Ａｐｐｌ．Ｐｈｙｓ．Ｌｅｔｔ．，ｖ７８，ｐ１９２７（２００１）
【非特許文献２】Ｔ．Ｎａｋａｙａｍａ，ｅｔ ａｌ．，Ｉｎｔｅｒｎａｔｉｏｎａｌ Ｄｉｓｐｌａｙ Ｗｏｒｋｓｈｏｐｓ ２００２ （ＩＤＷ'０２） ｐｒｏｃｅｅｄｉｎｇｓ，ｐ１１６３（２００２）
【発明の開示】
【発明が解決しようとする課題】
【０００８】
前記背景技術をアクティブ型有機ＥＬ表示装置に適用するには、以下の問題がある。
【０００９】
特許文献１に記載の技術では、透明基板に直接シリカエアロゲルからなる低屈折率体とこの屈折率体に接する透明電極を形成している。基本的に低屈折率体が透明電極と接していないと光取り出し効率を向上できないため、このような構造になる。
【００１０】
しかし、ボトムエミッション構造のアクティブ型有機ＥＬ表示装置では、ＥＬ層と透明基板との間に薄膜トランジスタ回路層があるので、ＥＬ層のアノード電極に接するように低屈折率体を形成しなければならない。この場合、低屈折率体層にはアノード電極と薄膜トランジスタ回路層とを接続するための開口を形成する必要がある。
【００１１】
特許文献１には、シリカエアロゲルからなる低屈折率体の形成温度の例として、５００〜６００℃の条件が記載されており、薄膜トランジスタ回路はこの温度に耐えられないといえる。また、高圧容器中で超臨界乾燥法により、低温の８０℃で形成する例が実施例にあるが、これまた薄膜トランジスタ回路はこの高圧に耐え得るか不明である。
【００１２】
非特許文献２に記載の技術も、同様に、特殊な材料を使って、透明基板と透明電極間に低屈折率の膜を形成している例である。
【００１３】
特許文献２では、低屈折率層の例として、多孔性を有するシリコン酸化膜を挙げており、その密度は０．４ｇ／ｃｍ3以下であることが好ましいとされている。屈折率を小さくするには、膜密度を小さくする必要があるが、膜の物性も低下する。密度が０．４ｇ／ｃｍ3以下では、物性が低く、アクティブ型有機ＥＬ表示装置の層間絶縁膜に適用した場合、強度に難がある。
【００１４】
さらに、低屈折率層の例として、シリカエアロゲル、高分子接着剤、フッ化マグネシウム、ミクロボイドを有する無機微粒子、有機微粒子などを挙げているが、アクティブ型有機ＥＬ表示装置の製造工程は半導体を製造する工程を含んだものであり、適用可能な材料とは言い難い。
【００１５】
本発明の目的は、前記背景技術の諸問題を解決し、基板上に薄膜トランジスタが形成されたアクティブ型有機ＥＬ表示装置において、有機ＥＬ層から透明基板側に対して効率よく発光を取り出すことが可能なアクティブ型有機ＥＬ表示装置とその製造方法を提供することにある。
【課題を解決するための手段】
【００１６】
アクティブ型有機ＥＬ表示装置（ボトムエミッション構造及びトップエミッション構造）において、有機ＥＬ層からの発光を外部に放出する側の光の経路に、光を効率よく取り出す酸化シリコン(ＳｉＯ)を含有する多孔質絶縁膜を形成する。
【００１７】
前記多孔質絶縁膜は、以下の特性を有する絶縁膜である。
（１）膜密度
膜密度は、０．６ｇ／ｃｍ3以上１．８ｇ／ｃｍ3未満の特性を有しており、より好ましくは０．６ｇ／ｃｍ3以上１．５ｇ／ｃｍ3以下の範囲である。膜密度が０．６ｇ／ｃｍ3より小さくなる場合は、これに相関して膜物性、特に膜硬度や弾性率が低くなり、薄膜トランジスタ回路を形成するに適した絶縁膜とは言い難い。また、膜密度が１．８ｇ／ｃｍ3以上ある場合は、これに相関して空孔が少ない絶縁膜構造となり、本発明の意図する多孔質絶縁膜が得られない。
（２）膜屈折率
膜屈折率は、１．１以上１．４以下の範囲の特性を有している。屈折率が１．１未満である場合は、これに相関して膜密度が小さくない、即ち膜硬度や弾性率などの膜物性が低くなってしまい、薄膜トランジスタ回路を形成するに適した絶縁膜とは言い難い。また、屈折率が１．４を越える場合は、有機ＥＬ表示装置に用いられる透明基板や透明電極の屈折率との差が小さくなり、有機ＥＬ層からの発光を外部に取り出す光を効率が乏しく、本発明の意図する効果が得られない。
（３）膜中の空孔径主要構成成分
本発明の多孔質絶縁膜中の空孔径主要構成成分は、０．２ｎｍ以上５．０ｎｍ以下の範囲の特性を有しており、より好ましくは０．２ｎｍ以上３．０ｎｍ以下の範囲である。空孔径の主要構成成分が０．２ｎｍより小さくなる場合は、空孔径が小さくなりすぎて空孔による光散乱効果が小さくなり、有機ＥＬ層からの発光を外部に取り出す光を効率が乏しく、本発明の意図する効果が得られない。空孔径の主要構成成分が５．０ｎｍを大きく越える場合は、これに相関して膜密度が小さくない、即ち膜硬度や弾性率などの膜物性が低くなってしまい、薄膜トランジスタ回路を形成するに適した絶縁膜とは言い難い。
（４）膜中の平均空孔径
本発明の多孔質絶縁膜中の平均空孔径は、０．６ｎｍ以上３．０ｎｍ以下の範囲の特性を有している。平均空孔径が０．６ｎｍより小さくなる場合は、空孔径が小さくなりすぎて空孔による光散乱効果が小さくなり、有機ＥＬ層からの発光を外部に取り出す光を効率が乏しく、本発明の意図する効果が得られない。平均空孔径が３．０ｎｍを大きく越える場合は、これに相関して膜密度が小さくない、即ち膜硬度や弾性率などの膜物性が低くなってしまい、薄膜トランジスタ回路を形成するに適した絶縁膜とは言い難い。
（５）膜中の極大空孔径
本発明の多孔質絶縁膜中の極大空孔径は、０．３ｎｍ以上２．０ｎｍ未満の特性を有している。極大空孔径が０．３未満である場合は、空孔径が小さくなりすぎて空孔による光散乱効果が小さくなり、有機ＥＬ層からの発光を外部に取り出す光を効率が乏しく、本発明の意図する効果が得られない。平均空孔径が２．０ｎｍを越える場合は、これに相関して膜密度が小さくない、即ち膜硬度や弾性率などの膜物性が低くなってしまい、薄膜トランジスタ回路を形成するに適した絶縁膜とは言い難い。
（６）膜透過率
本発明の多孔質絶縁膜中は、可視光波長領域の透過率は８０％以上の特性を有しており、より好ましくは９０％以上の特性を有する。透過率が８０％未満では、光取り出し効果よりも遮光効果の方が勝ってしまい、本発明の意図する効果が得られない。
【発明の効果】
【００１８】
前記特性（１）乃至（６）を有する多孔質絶縁膜によって、有機ＥＬ表示装置に用いられる透明基板や透明電極よりも屈折率が小さく、かつ膜中に存在する微小空孔よる光散乱効果が付加されることで、有機ＥＬ層からの発光が、透明基板内や透明電極層内に閉じ込められることを低減し、有機ＥＬ層からの発光を、効率よく外部に取り出して輝度を向上できることが可能となる。
【発明を実施するための最良の形態】
【００１９】
以下、本発明の実施の形態について、図１ないし図４を用いて説明する。
【００２０】
有機ＥＬ層の発光を効率よく取り出す多孔質絶縁膜に関して、基板上に低温ポリシリコントランジスタを有するアクティブ型有機ＥＬ表示装置の一例であるボトムエミッション構造の場合について、図１に示す基板断面図を用いて説明する。
【００２１】
透明基板１０１上に、不純物や水分の拡散を防止する下地絶縁膜１０２が形成され、その上に、ポリシリコントランジスタ膜１０３、ゲート絶縁膜（図示せず）、ゲート電極配線１０４、トランジスタ膜１０３に接続するソース／ドレイン電極配線１０５、配線層間絶縁膜１０６が形成された薄膜トランジスタ層がある。
【００２２】
さらに、パッシベーション（Ｐａｓｓｉｖａｔｉｏｎ）絶縁膜１０７を介して、アノード透明電極１０８が電極配線１０５の一方と導通接続されている。表示部画素分離絶縁層１０９により、有機ＥＬ層１１０が画素単位で分離されており、その上には陰極層１１１があって、トランジスタ回路から電気信号がアノード透明電極１０８と陰極１１１との間に印加されることで、有機ＥＬ層１１０に電流、電圧が負荷され、有機ＥＬ層１１０が発光する。
【００２３】
陰極層１１１は、不透明な電極で、表示部画素の発光時に発光を反射して、表示部画素から透明基板１０１側に発光が取り出されることで、ボトムエミッション構造のアクティブ型有機ＥＬ表示装置が得られる。
【００２４】
ここで、有機ＥＬ層１１０が形成されたアノード透明電極１０８に接するパッシベーション絶縁膜１０７に、光取り出しの機能を付加する。この機能は、パッシベーション絶縁膜１０７として、その膜中に微小空孔を有する多孔質で酸化シリコン（ＳｉＯ）を含有する多孔質絶縁膜であって、この多孔質絶縁膜１０７の膜密度が、０．６ｇ／ｃｍ3以上、１．８ｇ／ｃｍ3未満の特性を有し、膜屈折率がアノード透明電極１０８よりも低い特性を有することで達成できる。
【００２５】
また、パッシベーション絶縁膜１０７と下地絶縁膜１０２との間に形成された配線層間絶縁膜１０６を、その膜中に微小空孔を有する多孔質で酸化シリコン（ＳｉＯ）を含有する多孔質絶縁膜とし、この多孔質絶縁膜１０６の膜密度が、０．６ｇ／ｃｍ3以上、１．８ｇ／ｃｍ3未満の特性を有し、膜屈折率が、アノード透明電極１０８よりも低い特性を有する多孔質絶縁膜としてもよい。
【００２６】
さらに、下地絶縁膜１０２を、その膜中に微小空孔を有する多孔質で酸化シリコン（ＳｉＯ）を含有する多孔質絶縁膜とし、この多孔質絶縁膜１０２の膜密度が、０．６ｇ／ｃｍ3以上、１．８ｇ／ｃｍ3未満の特性を有し、膜屈折率が、アノード透明電極１０８よりも低い特性を有する多孔質絶縁膜としてもよい。
【００２７】
なお、前記多孔質絶縁膜は、前記特性（２）乃至（６）を有する。これらの特性を有する多孔質絶縁膜は、膜物性が良好である。
【００２８】
この多孔質絶縁膜の製造方法を以下説明する。
【００２９】
膜中に微小空孔を有する多孔質でＳｉＯを含有し、膜密度が０．６ｇ／ｃｍ3以上、１．８ｇ／ｃｍ3未満の特性を有する多孔質絶縁膜は、水素化シルセスキオキサン(Ｈｙｄｒｏｇｅｎ Ｓｉｌｓｅｓｑｕｉｏｘａｎｅ)化合物又はメチルシルセスキオキサン（Ｍｅｔｈｙｌ Ｓｉｌｓｅｓｑｕｉｏｘａｎｅ）化合物を主成分とする塗布膜を加熱して得られる。
【００３０】
これらは、水素化シルセスキオキサン化合物又はメチルシルセスキオキサン化合物を主成分とする塗布溶液を基板に塗布し、１００℃以上３００℃未満で中間加熱したのち、窒素雰囲気中などの不活性雰囲気内にて３００℃以上、４５０℃以下の条件にて加熱することで、Ｓｉ−Ｏ−Ｓｉの結合がラダー構造的に形成され、最終的にＳｉＯを主成分とする絶縁膜となる。
【００３１】
この絶縁膜の形成最高温度は３００℃以上、４５０℃以下の範囲であり、アクティブ型有機ＥＬ表示装置において、多結晶シリコンを主体とする薄膜トランジスタを形成する際に、加熱工程温度を４５０℃以下に低温化でき、薄膜トランジスタに対して加熱による影響で特性不良を与えることがないという点で優位となる。
【００３２】
前記水素化シルセスキオキサン化合物又はメチルシルセスキオキサン化合物を主成分とする塗布膜を加熱して得られるＳｉＯを主成分とする絶縁膜において、シルセスキオキサン化合物溶液にメチルイソブチルケトンなどの溶媒以外に、最終加熱条件温度未満で、即ち３００℃未満で分解しやすい成分を含有させ、膜中で本成分が分解した跡が空孔として形成し、成膜温度により分解挙動を変化させることで、空孔形成を制御し、空孔径範囲を前記特性（３）乃至（５）に記載する選択的な範囲に収めることができる。
【００３３】
微小空孔の径が大きくなると絶縁膜自身の構造体としての機械的強度が低下する、あるいは絶縁膜を流れるリーク電流が大きくなって絶縁膜としての特徴である絶縁耐圧が低下する等の問題も新たに生じることとなり、絶縁膜中に含有させる空孔の大きさには、細心の注意が必要である。そこで、本発明では、空孔径の範囲を前記特性（３）乃至（５）に記載するように制御することで、絶縁膜の機械的強度や絶縁耐圧の低下を抑制するようにした。
【００３４】
溶液を塗布する方法としては、回転塗布やスリット塗布、あるいは印刷方式が挙げられる。塗布膜が加熱して形成されるため、高密度に微細な配線を形成した場合、ＣＶＤ膜と比較して、段差の被覆性が良好で表面段差を解消できるという点で優位である。
【００３５】
最近では、アクティブ型有機ＥＬ表示装置の薄膜トランジスタ製造ラインにおいて、大型のガラス基板、例えば７３０ｍｍ×９３０ｍｍや１０００ｍｍ×１２００ｍｍの基板、あるいはそれ以上の大きさの基板を用いることが主流になりつつある。これらの大型基板に対して、塗布・加熱方式で膜中に微小空孔を有する多孔質でＳｉＯを含有し、膜密度が０．６ｇ／ｃｍ3以上、１．８ｇ／ｃｍ3未満の特性を有する多孔質絶縁膜を形成する方法では、設備コストの大幅な低減が可能であって、製造ラインの投資コスト、更には素子コストを抑えるという大きな効果がある。
【００３６】
また、多孔質絶縁膜の他の製造方法として、膜中に微小空孔を有する多孔質でＳｉＯを含有し、膜密度が０．６ｇ／ｃｍ3以上、１．８ｇ／ｃｍ3未満の特性を有する多孔質絶縁膜は、アルキルシラン化合物又はアルコキシシラン化合物を主成分とするソースガスを用いる化学気相成長反応法(ＣＶＤ（Ｃｈｅｍｉｃａｌ Ｖａｐｏｒ Ｄｅｐｏｓｉｔｉｏｎ）法)により形成される。
ここで用いるアルキルシラン化合物の好ましい例としては、トリメチルシラン、トリエチルシラン、テトラメチルシラン、テトラエチルシランなどが挙げられる。また、ここで用いるアルコキシシラン化合物の好ましい例としては、トリメトキシシラン、トリエトキシシラン、テトラメトキシシラン、テトラエトキシシランなどが挙げられる。
【００３７】
これらは、アルキルシラン化合物又はアルコキシシラン化合物を主成分とするガスを用いる化学気相成長反応により膜を形成した後に、３００℃以上、４５０℃未満の条件にて加熱処理して得られる絶縁膜である。
【００３８】
ＣＶＤ法で絶縁膜を形成する場合は、アルキルシラン化合物又はアルコキシシラン化合物を主成分としてソースガスに利用して、ＥＣＲ(Ｅｌｅｃｔｒｏｎ Ｃｙｃｌｏｔｒｏｎ Ｒｅｓｏｎａｎｃｅ)、プラズマＣＶＤ法などで、最終的にＳｉＯを主成分とする絶縁膜を形成する。
【００３９】
この場合も、絶縁膜中に存在する空孔の径を制御する手法として、例えば、ソースガスとして熱分解性の高い成分を含有させ、成膜時に３５０℃〜４５０℃の加熱により、膜中で本成分が分解した跡を空孔として形成する。このような手法では、熱分解温度の高い成分を種々選択することで、成膜温度により分解挙動が変化させることが可能で、これにより空孔形成を制御することで、空孔径範囲を選択的な範囲に収めることを可能とする。
【００４０】
また、この場合も、微小空孔の径が大きくなると絶縁膜自身の構造体としての機械的強度が低下する、あるいは絶縁膜を流れるリーク電流が大きくなって絶縁膜としての特徴である絶縁耐圧が低下する等の問題も新たに生じることとなり、絶縁膜中に含有させる空孔の大きさには、細心の注意が必要である。そこで、本発明では、空孔径の範囲を前記特性（３）乃至（５）に記載するように制御することで、絶縁膜の機械的強度や絶縁耐圧の低下を抑制するようにした。
【００４１】
さらに、この場合にも、絶縁膜の形成最高温度は３００℃以上、４５０℃以下の範囲であり、アクティブ型有機ＥＬ表示装置において、多結晶シリコンを主体とする薄膜トランジスタ回路を形成する際に、加熱工程温度を４５０℃以下に低温化でき、薄膜トランジスタに対して加熱による影響で特性不良を与えることがないという点で優位となる。
【００４２】
なお、膜中に微小空孔を有する多孔質でＳｉＯを含有し、膜密度が０．６ｇ／ｃｍ3以上、１．８ｇ／ｃｍ3未満の特性を有する多孔質絶縁膜では、ＳｉＯを主成分とする膜であるため、薄膜トランジスタを形成する際に、この絶縁膜に開口を形成する場合、シリコン酸化膜に開口を形成すると同じエッチングガスを用いることができる。
【００４３】
次に、薄膜トランジスタが形成された基板と反対側から有機ＥＬ層の発光を取り出すトップエミッション構造のアクティブ型有機ＥＬ表示装置において、効率よく発光を取り出す機能を付加する。基板上に低温ポリシリコントランジスタを有するトップエミッション構造のアクティブ型有機ＥＬ表示装置を一例として、図２に示す基板断面図を用いて説明する。
【００４４】
図１と同様に、基板２０１上には、不純物や水分の拡散を防止する下地絶縁膜２０２があり、その上に、ポリシリコントランジスタ膜（ポリシリコン層）２０３、ゲート絶縁膜(図示せず)、ゲート電極配線２０４、ポリシリコントランジスタ膜に接続するソース／ドレイン電極配線２０５、配線層間絶縁膜２０６が形成された薄膜トランジスタ層があり、さらに、配線層間絶縁膜２０６上には、パッシベーション膜２０７が形成され、有機ＥＬ層２１０からの発光の反射層を兼ねた有機ＥＬ電極２０８がソース又はドレイン電極配線２０５と導通接続されている。
【００４５】
表示部画素分離絶縁層２０９により、有機ＥＬ層２１０が画素単位で分離されており、その上には有機ＥＬ対向電極２１１があって、周辺のトランジスタ回路から電気信号が有機ＥＬ電極２１０と有機ＥＬ対向電極２１１との間に印加され、有機ＥＬ層２１０に、電流、電圧が負荷される。有機ＥＬ対向電極２１１は、トップエミッション構造では透明電極であり、有機ＥＬ層２１０の発光時に有機ＥＬ電極２０８で反射した発光も透過させ、有機ＥＬ層２１０からの発光が取り出される。
【００４６】
有機ＥＬ対向電極２１１上に、膜中に微小空孔を有する多孔質でＳｉＯを有し、膜密度が０．６ｇ／ｃｍ3以上、１．８ｇ／ｃｍ3未満の特性を有し、屈折率が有機ＥＬ対向電極２１１よりも低い特性を有する多孔質絶縁膜２１２を形成することで、有機ＥＬ層２１０から効率よく発光を取り出す機能を付加する。
【００４７】
次に、多孔質絶縁膜２１２上に、水分と酸素の透過を防ぎ、光透過性の良好な保護膜２１３を形成して、トップエミッション構造のアクティブ型有機ＥＬ表示装置が得られる。
【００４８】
この時、前記ＳｉＯを含有する多孔質絶縁膜２１２は、前記特性（２）乃至（６）を有する絶縁膜である。これらの特性を有する絶縁膜では、膜物性が良好である。
【００４９】
この多孔質絶縁膜の製造方法を以下説明する。
【００５０】
前記図1での製造方法と同様に、膜中に微小空孔を有する多孔質でＳｉＯを含有し、膜密度が、０．６ｇ／ｃｍ3以上１．８ｇ／ｃｍ3未満の特性を有する多孔質絶縁膜は、水素化シルセスキオキサン化合物又はメチルシルセスキオキサン化合物を主成分とする塗布膜を加熱して得られる。
【００５１】
これらは、水素化シルセスキオキサン化合物又はメチルシルセスキオキサン化合物を主成分とする塗布溶液を基板に塗布し、窒素雰囲気中などの不活性雰囲気内にて、１００℃以上２５０℃以下の条件にて加熱することで、Ｓｉ−Ｏ−Ｓｉの結合がラダー構造的に形成され、最終的にＳｉＯを主成分とする絶縁膜となる。
【００５２】
水素化シルセスキオキサン化合物又はメチルシルセスキオキサン化合物を主成分とする塗布膜を加熱して得られるＳｉＯを主成分とする絶縁膜において、シルセスキオキサン化合物溶液にメチルイソブチルケトンなどの溶媒以外に、最終加熱条件温度未満で、即ち２５０℃未満で分解しやすい成分を含有させ、膜中で本成分が分解した跡が空孔として形成し、成膜温度により分解挙動を変化させることで、空孔形成を制御し、空孔径範囲を選択的な範囲に収めることができる。
【００５３】
前記した図1での製造方法と同様に、微小空孔の径が大きくなると絶縁膜自身の構造体としての機械的強度が低下する、あるいは絶縁膜を流れるリーク電流が大きくなって絶縁膜としての特徴である絶縁耐圧が低下する等の問題も新たに生じることとなり、絶縁膜中に含有させる空孔の大きさには、細心の注意が必要である。そこで、本発明では、空孔径の範囲を制御することで、絶縁膜の機械的強度や絶縁耐圧の低下を抑制するようにした。
【００５４】
絶縁膜の形成最高温度は２５０℃以下の範囲であり、有機ＥＬ層が形成された基板に対して加熱による影響を抑え、特性不良を与えることがない。
【００５５】
また、膜中に微小空孔を有する多孔質でＳｉＯを含有し、膜密度が０．６ｇ／ｃｍ3以上、１．８ｇ／ｃｍ3未満の特性を有する多孔質絶縁膜は、アルキルシラン化合物又はアルコキシシラン化合物を主成分とするガスを用いるＣＶＤ法などにより形成される。
【００５６】
これらは、アルキルシラン化合物又はアルコキシシラン化合物を主成分とするソースガスに利用して、ＥＣＲ法、プラズマＣＶＤ法などの化学気相成長反応により膜を形成した後に、２５０℃以下の条件にて加熱処理して、最終的にＳｉＯを主成分とする絶縁膜を形成する。
【００５７】
この場合も、絶縁膜中に存在する空孔の径を制御する手法として、例えば、ソースガスとして熱分解性の高い成分を含有させ、成膜時に２５０℃の加熱により、膜中で本成分が分解した跡を空孔として形成する。このような手法では、熱分解温度の高い成分を種々選択することで、成膜温度により分解挙動が変化させることが可能で、これにより空孔形成を制御することで、空孔径範囲を選択的な範囲に収めることを可能とする。
【００５８】
また、この場合も、微小空孔の径が大きくなると絶縁膜自身の構造体としての機械的強度が低下する、あるいは絶縁膜を流れるリーク電流が大きくなって絶縁膜としての特徴である絶縁耐圧が低下する等の問題も新たに生じることとなり、絶縁膜中に含有させる空孔の大きさには、細心の注意が必要である。そこで、本発明では、空孔径の範囲を制御することで、絶縁膜の機械的強度や絶縁耐圧の低下を抑制するようにした。
【００５９】
さらに、この場合にも、絶縁膜の形成最高温度は２５０℃以下の範囲であり、有機ＥＬ層が形成された基板に対して加熱による影響を抑え、特性不良を与えることがない。
【００６０】
次に、基板上に低温ポリシリコントランジスタを有するボトムエミッション構造のアクティブ型有機ＥＬ表示装置の製造方法を図３の工程図を用いて説明する。なお、以下に示す製造方法は一例であり、本発明を限定するものではない。
【００６１】
まず、図３（ａ）において、透明基板３０１上に、基板からの不純物、水分拡散を防ぐバリア膜として機能するＳｉＮ膜を１００ｎｍ厚、次いでＳｉＯ膜を５０ｎｍ厚としＣＶＤ法を用いて計１５０ｎｍの厚みの下地絶縁膜３０２を形成する。次いで、その上にアモルファスシリコン膜３０３を５０ｎｍ厚にＣＶＤ法で成膜する。
【００６２】
その後、図３（ｂ）において、エキシマレーザ照射法を用いる結晶化手段によって画素回路を形成すべき部分のアモルファスシリコン膜をポリシリコン膜３０４に改質する。
【００６３】
図３（ｃ）において、前記ポリシリコン膜３０４を所定の薄膜トランジスタになるように、周知のフォトリソ技術を用いて、アイランド形状３０５にエッチングし、ゲート絶縁膜(図示せず)、ゲート電極配線３０６、層間絶縁膜３０８、ソース／ドレイン電極配線３０７のパターンを形成し、薄膜トランジスタを画素部に配置する。このとき、層間絶縁膜３０８は、ＳｉＯ膜を４００ｎｍ厚でＣＶＤ法を用いて形成する。次に、膜中に微小空孔を有する多孔質でＳｉＯを含有し、膜密度が０．６ｇ／ｃｍ3以上、１．８ｇ／ｃｍ3未満の特性を有する多孔質絶縁膜３０９を形成する。この時、前記ＳｉＯを含有する多孔質絶縁膜は、前記特性（２）乃至（６）を有する絶縁膜である。これらの特性を有する絶縁膜では、膜物性が良好である。
【００６４】
前記多孔質絶縁膜３０９は、図１で説明した多孔質絶縁膜の製造方法と同様にして、製造される。
【００６５】
次いで、図３（ｄ）において、レジストをマスクにして、ＳＦ6ガスを用いてドライエッチング法で多孔質絶縁膜３０９に電極配線３０７まで貫通する貫通口３１０を形成し、レジストを除去する。
【００６６】
この場合、膜中に微小空孔を有する多孔質でＳｉＯを含有し、膜密度が０．６ｇ／ｃｍ3以上、１．８ｇ／ｃｍ3未満の特性を有する多孔質絶縁膜３０９は、ＳｉＯを主成分とする膜であるため、薄膜トランジスタを形成する際に、この絶縁膜に開口を形成する場合、シリコン酸化膜に開口を形成すると同じエッチングガスを用いることができる。
【００６７】
次に、図３（ｅ）において、ＩＴＯ膜をスパッタ法で成膜し、周知のフォトリソ技術を用いて、パターン化して、アノード透明電極３１１を形成する。
【００６８】
次いで、図３（ｆ）において、透明電極３１１の周辺部に表示部の画素を分離する画素分離絶縁層３１２を形成する。本画素分離絶縁層３１２は、ＳｉＮ膜を１５０ｎｍ厚でＣＶＤ法を用いて形成し、レジストをマスクにして、ＳＦ6ガスを用いてドライエッチング法でＳｉＮ膜をパターン化し、アノード透明電極３１１を露出させる。次に、アノード透明電極３１１の表面を、例えば真空槽内で２分間の酸素プラズマ処理を施す。次に、有機ＥＬ層３１３として、正孔輸送層、発光層兼電子輸送層、電子注入層を順次、連続で形成し、その上に陰極層３１４を連続で成膜、形成する。
【００６９】
正孔輸送層を形成する正孔輸送材料もしくは電子輸送層兼発光層を形成する電子輸送材料は限定されることなく、以下に示すような多様な材料から選択できる。また、電子輸送層と発光層を分離し、異なる材料で構成することや、発光強度や色調の調整のために発光層にドーパントを共存させる手法を取ることができる。
【００７０】
正孔輸送材料としては、ジフェニルナフチルジアミに代表される芳香族モノ、ジ、トリ、テトラ、ポリアミン化合物もしくはその誘導体、重合体をはじめ、ヒドラゾン、シラナミン、エナミン、キナクドリン、ホスファミン、フェナントリジン、ベンジルフェニル、スチリル化合物等を使用することができるし、ポリビニルカルバゾール、ポリカーボネート、ポリシラン、ポリアミド、ポリアニリン、ポリフォスファゼン、芳香族アミンを含有するポリメタクリレートなどの高分子材料を用いることも可能である。
【００７１】
電子輸送材料としては、トリス（８−キノリノール）アルミニウム錯体誘導体に代表される８−ヒドロキシキノリンアルミニウム錯体もしくはその誘導体、シクロペンタジエン、ペリノン、オキサジアゾール、ビススチルベンゼン、ジスチルピラジン、ピリジン、ナフチリジン、トリアジン等の誘導体、ニトリルもしくはｐ−フェニレン化合物、稀土類元素の錯体などを使用することができる。
【００７２】
また、有機ＥＬ層は、正孔注入層、正孔輸送層、発光層、電子輸送層、電子注入層と機能を分けた材料で形成することもできる。
【００７３】
以上の工程により、図１に示す薄膜トランジスタを画素部に配置したアクティブ型有機ＥＬ表示装置が形成できる。有機ＥＬ素子を駆動するために必要となる回路は、トランジスタを組み合わせた最適な回路構成を用いればよい。かかる回路にはＣＭＯＳ回路で形成した低電流駆動回路が一例として推奨される。また、トランジスタ回路の製造工程の途中にイオン打ち込み、活性化アニール等の工程の追加が必要であるが、これらは周知の技術である。
【００７４】
有機ＥＬ層の発光を効率よく取り出す多孔質絶縁膜に関して、ボトムエミッション構造の場合は別の例を図４に示す基板断面図を用いて説明する。
【００７５】
本構造は、図１に示す構造におけるパッシベーション絶縁膜１０７が２層の構成を有するパッシベーション絶縁膜４０７としたものである。
【００７６】
図１に示すボトムエミッション構造の有機ＥＬ表示装置と同様に、透明基板４０１上に下地絶縁膜４０２が形成され、その上にポリシリコントランジスタ膜（ポリシリコン膜）４０３、ゲート絶縁膜（図示せず）、ゲート電極配線４０４、トランジスタ膜４０３に接続するソース/ドレイン電極配線４０５、配線層間絶縁膜４０６が形成された薄膜トランジスタ層がある。さらに、パッシベーション絶縁膜４０７の上層に多孔質絶縁膜４１２がある。
【００７７】
パッシベーション絶縁膜４０７と多孔質絶縁膜４１２を介して、アノード透明電極４０８が電極配線の一方と導通接続されている。表示部画素分離絶縁層４０９により、有機ＥＬ層４０８が画素単位で分離されており、その上には陰極層４１１があって、トランジスタ回路から電気信号がアノード透明電極４０８と陰極層４１１の間に印加されることで、有機ＥＬ層４０８に電流、電圧が負荷され、有機ＥＬ層４０８が発光する。
【００７８】
陰極層４１１は、不透明な電極であり、表示部画素の発光時に発光を反射して、表示部画素から透明基板４０１側に発光が取り出されることで、ボトムエミッション構造のアクティブ型有機ＥＬ表示装置が得られる。
【００７９】
このとき、光取り出し機能を有する多孔質絶縁膜４１２は、アノード透明電極４０８に接する構造となっている。
【００８０】
最終的に、有機ＥＬ表示装置は、薄膜トランジスタを駆動させるドライバＬＳＩや、制御用、電源等のＬＳＩを搭載した周辺回路と接続して、完成される。
【００８１】
前記製造方法では、有機ＥＬ層を真空蒸着で形成する低分子型の有機ＥＬ表示装置について説明しているが、高分子型と称される有機ＥＬ表示装置にも有効であり、有機ＥＬ層の材料の違いに対しては、本発明の有効性を損ねることなく適用できる。
【実施例１】
【００８２】
図１に示す断面図の有機ＥＬ表示装置を以下の条件で作製した。図１において、下地絶縁膜１０２を、ＳｉＮ膜１００ｎｍ厚、次いでＳｉＯ膜５０ｎｍ厚とし、ＣＶＤ法を用いて計１５０ｎｍの厚みで形成し、層間絶縁膜１０６を、ＳｉＯ膜４００ｎｍ厚としてＣＶＤ法を用いて形成し、画素分離絶縁層１０９を、ＳｉＮ膜１５０ｎｍ厚としてＣＶＤ法を用いて形成した。
【００８３】
アノード透明電極１０８に接する絶縁膜１０７として、水素化シルセスキオキサン化合物を主成分とするチルイソブチルケトン塗布溶液を基板に塗布した後、ホットプレート加熱方式を用いて、窒素雰囲気中などの不活性雰囲気内にて１００℃で１０分、１５０℃で１０分、２３０℃で１０分、３５０℃で１０分間加熱することで、Ｓｉ−Ｏ−Ｓｉの結合がラダー構造的に形成され、最終的にＳｉＯを主成分とする多孔質絶縁膜を形成した。
【００８４】
このとき、多孔質絶縁膜は以下の特性を有している。
膜厚：２３０ｎｍ、密度：１．１２ｇ／ｃｍ3、屈折率：１．２９、
膜硬度：０．６１ＧＰａ、膜弾性率：９．１７ＧＰａ、
膜中の平均空孔径：１．４ｎｍ、膜中の極大空孔径：０．６ｎｍ
【００８５】
アノード透明電極１０８上に形成される有機ＥＬ層１１０と陰極１１１は、次に示す手段を用いて成膜した。
【００８６】
アノード透明電極１０８の表面を、真空槽内でに２分間の酸素プラズマ処理を施し、次に、有機ＥＬ層１１０として、正孔輸送層、発光層兼電子輸送層、電子注入層を順次、連続で形成し、その上に陰極層１１１を連続で成膜、形成した。
【００８７】
正孔輸送層は、ジフェニルナフチルジアミンを真空蒸着した。このとき、画素部にのみ蒸着するための蒸着マスクを使用し、基板温度は室温、真空度は１０-4Ｐａ、蒸着速度が０．１から１ｎｍ／ｓとなるように蒸着ボートの加熱を制御し、膜厚は５０ｎｍとした。
【００８８】
電子輸送層兼発光層は、蒸着マスクを用いて、トリス（８−キノリノール）アルミニウム錯体誘導体、および３原色のＲＢＧに対応するドーパント材料を各々の画素毎に、真空蒸着した。基板温度は室温、真空度は１０-4Ｐａ、蒸着速度が０．１から１ｎｍ／ｓとなるように蒸着ボートの加熱を制御し、膜厚は７０ｎｍとした。
【００８９】
本実施例では、Ｇ(緑)画素にはドーパントとしてクマリン化合物を用いている。電子注入層は、ＬｉＦを蒸着した。板温度は室温、真空度は１０-4Ｐａ、蒸着速度が０．１から１ｎｍ／ｓとなるようにボートの加熱を制御し、膜厚は０．５ｎｍとした。陰極層は、周辺部を除いた画素エリア全面に蒸着するための蒸着マスクを使用し、Ａｌ膜を蒸着した。基板温度は室温、真空度は１０-4Ｐａ、蒸着速度が０．１から１ｎｍ／ｓとなるようにボートの加熱を制御し、膜厚は１５０ｎｍとした。
〔比較例１〕
【００９０】
実施例１において、アノード透明電極１０８に接する多孔質絶縁膜１０７の代わりに、膜中に空孔を有しない周知のシリコン酸化膜である、テトラエトキシシランを原料とするＣＶＤ成膜のシリコン酸化膜を形成した（一般的にＴＥＯＳ膜と称する）。
【００９１】
このとき、ＴＥＯＳ膜は以下の特性を有している。
膜厚：２３０ｎｍ、密度：２．２３ｇ／ｃｍ3、屈折率：１．４６
【００９２】
この膜以外は、実施例１と同じ条件で有機ＥＬ表示装置を作製した。実施例１と比較例１の有機ＥＬ表示装置について、同一条件にて通電を行い、透明基板側に取り出されるＧ画素のＥＬスペクトル強度を可視光波長域に対して比較した。このとき、Ｇ画素にはドーパントとしてクマリン化合物を用いている。
【００９３】
ＥＬスペクトル強度は、浜松ホトニクス株式会社製マルチチャネルアナライザ（型式Ｃ５９６７）と積分器（Ｃ型式５０９４）を組み合わせた機器を用いて測定した。
【００９４】
図５に、可視光波長域に対するＥＬスペクトル強度を示す。これから、実施例１の有機ＥＬ表示装置で測定されたＥＬスペクトルが、比較例１と比べて強度が大きいことは明確である。この２つのスペクトルについて、可視光波長域で強度積分して比較すると、実施例１の方が、１．３程度倍強度が高い結果を得た。
【００９５】
以上説明したように、ボトムエミッション構造のアクティブ型有機ＥＬ表示装置において、有機ＥＬ層が形成されたアノード透明電極に接する絶縁膜に本発明の特性を有する多孔質絶縁膜を用いることで、有機ＥＬ層を挟む透明電極や表示装置の透明基板よりも屈折率が低く、かつ膜中に微小空孔が存在することで光散乱効果が得られ、有機ＥＬ層から透明基板側に対して発光を取り出す効率を向上できる結果を得た。
〔比較例２〕
【００９６】
実施例１において、アノード透明電極１０８に接する多孔質絶縁膜１０７の代わりに、水素化シルセスキオキサン化合物を成分とするスピンオングラス材料を塗布し、ホットプレート加熱方式を用いて、窒素雰囲気中などの不活性雰囲気内にて１００℃で１０分、１５０℃で１０分、２３０℃で１０分、３５０℃で１０分間加熱することで、Ｓｉ−Ｏ−Ｓｉの結合がラダー構造的に形成され、最終的に膜中に空孔を有しないシリコン酸化膜を形成した。
【００９７】
このとき、シリコン酸化膜は以下の特性を有している。
膜厚：２３０ｎｍ、密度：１．５２ｇ／ｃｍ3、屈折率：１．４６
【００９８】
この膜以外は、実施例１と同じ条件で有機ＥＬ表示装置を作製した。実施例１と比較例２の有機ＥＬ表示装置について、同一条件にて通電を行い、透明基板側に取り出されるＧ画素のＥＬスペクトル強度を可視光波長域に対して比較した。このとき、Ｇ画素にはドーパントとしてクマリン化合物を用いている。
【００９９】
ＥＬスペクトル強度は、浜松ホトニクス株式会社製マルチチャネルアナライザ（型式Ｃ５９６７）と積分器（Ｃ型式５０９４）を組み合わせた機器を用いて測定した。
【０１００】
実施例１と比較例３の装置から得られるスペクトルについて、可視光波長域で強度積分して比較すると、実施例１の方が、１．３程度倍強度が高い結果を得た。
【０１０１】
以上説明したように、ボトムエミッション構造のアクティブ型有機ＥＬ表示装置において、有機ＥＬ層が形成されたアノード透明電極に接する絶縁膜について、本発明の特性を有する多孔質絶縁膜を用いることで、有機ＥＬ層を挟む透明電極や表示装置の透明基板よりも屈折率が低く、かつ膜中に微小空孔が存在することで光散乱効果が得られ、有機ＥＬ層から透明基板側に対して発光を取り出す効率を向上できる結果を得た。
【実施例２】
【０１０２】
図１に示したアノード透明電極１０８に接する絶縁膜１０７として、メチルシルセスキオキサン化合物を主成分とするチルイソブチルケトン塗布溶液を基板に塗布した後、ホットプレート加熱方式を用いて、窒素雰囲気中などの不活性雰囲気内にて１００℃で１０分、１５０℃で１０分、２３０℃で１０分、３５０℃で１０分間加熱することで、Ｓｉ−Ｏ−Ｓｉの結合がラダー構造的に形成され、最終的にＳｉＯを主成分とする多孔質絶縁膜を形成した。
【０１０３】
このとき、多孔質絶縁膜は以下の特性を有している。
膜厚：２３０ｎｍ、密度：１．２５ｇ／ｃｍ3、屈折率：１．３０、
膜硬度：４．６ＧＰａ、膜弾性率：３．２ＧＰａ、
膜中の平均空孔径：２．３ｎｍ
【０１０４】
この膜以外は、実施例１と同じ条件で有機ＥＬ表示装置を作製した。同一条件にて通電を行い、透明基板側に取り出されるＧ画素のＥＬスペクトル強度を可視光波長域に対して、比較例１の有機ＥＬ表示装置と比較した。このとき、Ｇ画素にはドーパントとしてクマリン化合物を用いている。
【０１０５】
これから、実施例２の有機ＥＬ表示装置で測定されたＥＬスペクトルについて、可視光波長域で強度積分して比較例１と比べると、実施例２の方が、１．１倍程度強度が高い結果を得た。
【０１０６】
以上説明したように、ボトムエミッション構造のアクティブ型有機ＥＬ表示装置において、有機ＥＬ層が形成されたアノード透明電極に接する絶縁膜について、本発明の特性を有する多孔質絶縁膜を用いることで、有機ＥＬ層から透明基板側に対して発光を取り出す効率を向上できる結果を得た。
【実施例３】
【０１０７】
図１に示したアノード透明電極１０８に接する絶縁膜１０７として、実施例１とは異なる水素化シルセスキオキサン化合物を主成分とするチルイソブチルケトン塗布溶液を基板に塗布した後、ホットプレート加熱方式を用いて、窒素雰囲気中などの不活性雰囲気内にて１００℃で１０分、１５０℃で１０分、２３０℃で１０分、３５０℃で１０分間加熱することで、Ｓｉ−Ｏ−Ｓｉの結合がラダー構造的に形成され、最終的にＳｉＯを主成分とする多孔質絶縁膜を形成した。
【０１０８】
このとき、多孔質絶縁膜は以下の特性を有している。
膜厚：２３０ｎｍ、密度：１．４２ｇ／ｃｍ3、屈折率：１．３３、
膜硬度：０．５３ＧＰａ、膜弾性率：６．７ＧＰａ、
膜中の平均空孔径：１．１ｎｍ、膜中の極大空孔径：０．６４ｎｍ
【０１０９】
この膜以外は、実施例１と同じ条件で有機ＥＬ表示装置を作製した。同一条件にて通電を行い、透明基板側に取り出されるＧ画素のＥＬスペクトル強度を可視光波長域に対して、比較例１の有機ＥＬ表示装置と比較すると、１．２倍程度強度が高い結果を得た。
【実施例４】
【０１１０】
図１に示す断面図の有機ＥＬ表示装置において、層間絶縁膜１０６について、実施例１で用いた水素化シルセスキオキサン化合物を主成分とするチルイソブチルケトン塗布溶液を基板に塗布した後、ホットプレート加熱方式を用いて、窒素雰囲気中などの不活性雰囲気内にて１００℃で１０分、１５０℃で１０分、２３０℃で１０分、３５０℃で１０分間加熱することで、Ｓｉ−Ｏ−Ｓｉの結合がラダー構造的に形成され、ＳｉＯを主成分とする多孔質絶縁膜を形成した。
【０１１１】
このとき、多孔質絶縁膜は以下の特性を有している。
膜厚：４００ｎｍ、密度：１．１２ｇ／ｃｍ3、屈折率：１．２９、
膜硬度：０．６１ＧＰａ、膜弾性率：９．１７ＧＰａ、
膜中の平均空孔径：１．４ｎｍ、膜中の極大空孔径：０．６ｎｍ
【０１１２】
層間絶縁膜１０６以外は、比較例１と同じ条件で有機ＥＬ表示装置を作製した。同一条件にて通電を行い、透明基板側に取り出されるＧ画素のＥＬスペクトル強度を可視光波長域に対して、比較例１の有機ＥＬ表示装置と比較すると、１．３倍程度強度が高い結果を得た。
【実施例５】
【０１１３】
図１に示す断面図の有機ＥＬ表示装置において、アノード透明電極１０８に接する絶縁膜１０７と層間絶縁膜１０６について、実施例１で用いた水素化シルセスキオキサン化合物を主成分とするチルイソブチルケトン塗布溶液を基板に塗布した後、ホットプレート加熱方式を用いて、窒素雰囲気中などの不活性雰囲気内にて１００℃で１０分、１５０℃で１０分、２３０℃で１０分、３５０℃で１０分間加熱することで、Ｓｉ−Ｏ−Ｓｉの結合がラダー構造的に形成され、ＳｉＯを主成分とする多孔質絶縁膜を形成した。
【０１１４】
このとき、アノード透明電極下の多孔質絶縁膜の膜厚は、絶縁膜１０７と層間絶縁膜１０６の膜厚を合わせて６３０ｎｍ程度となり、以下の特性を有している。
【０１１５】
密度：１．１２ｇ／ｃｍ3、屈折率：１．２９、
膜硬度：０．６１ＧＰａ、膜弾性率：９．１７ＧＰａ、
膜中の平均空孔径：１．４ｎｍ、膜中の極大空孔径：０．６ｎｍ
【０１１６】
絶縁膜１０７と層間絶縁膜１０６以外は、実施例１と同じ条件で有機ＥＬ表示装置を作製した。同一条件にて通電を行い、透明基板側に取り出されるＧ画素のＥＬスペクトル強度を可視光波長域に対して、比較例１の有機ＥＬ表示装置と比較すると、１．３倍程度強度が高い結果を得た。
【実施例６】
【０１１７】
図１に示す断面図の有機ＥＬ表示装置において、下地絶縁膜１０２について、ＳｉＮ膜を１０ｎｍ厚で形成した後、水素化シルセスキオキサン化合物を主成分とするチルイソブチルケトン塗布溶液を基板に塗布した後、ホットプレート加熱方式を用いて、窒素雰囲気中などの不活性雰囲気内にて１００℃で１０分、１５０℃で１０分、２３０℃で１０分分間加熱した後、炉体加熱方式を用いて、窒素雰囲気中などの不活性雰囲気内にて３５０℃で３０分間加熱することで、Ｓｉ−Ｏ−Ｓｉの結合がラダー構造的に形成され、ＳｉＯを主成分とする多孔質絶縁膜を形成した。
【０１１８】
このとき、多孔質絶縁膜は、以下の特性を有している。
膜厚：１４０ｎｍ、密度：１．００ｇ／ｃｍ3、屈折率：１．２９、
膜硬度：０．２７ＧＰａ、膜弾性率：３．３３ＧＰａ、
膜中の平均空孔径：１．３ｎｍ、膜中の極大空孔径：０．５５ｎｍ
【０１１９】
下地絶縁膜１０２以外は、比較例１と同じ条件で有機ＥＬ表示装置を作製した。同一条件にて通電を行い、透明基板側に取り出されるＧ画素のＥＬスペクトル強度を可視光波長域に対して、比較例１の有機ＥＬ表示装置と比較すると、１．２倍程度強度が高い結果を得た。
【実施例７】
【０１２０】
実施例６で下地絶縁層１０２を形成した基板に対して、その後実施例５と同様にして、層間絶縁膜１０６及び絶縁膜１０７を形成して有機ＥＬ表示装置を作製した。このとき、ＳｉＯを主成分とする多孔質絶縁膜は、絶縁膜１０７、層間絶縁膜１０６及び下地絶縁層１０２に形成されており、その膜厚を合わせて６３０ｎｍ程度となり、以下の特性を有している。
【０１２１】
密度：１．１２ｇ／ｃｍ3、屈折率：１．２９、
膜硬度：０．６１ＧＰａ、膜弾性率：９．１７ＧＰａ、
膜中の平均空孔径：１．４ｎｍ、膜中の極大空孔径：０．６ｎｍ
【０１２２】
同一条件にて通電を行い、透明基板側に取り出されるＧ画素のＥＬスペクトル強度を可視光波長域に対して、比較例１の有機ＥＬ表示装置と比較すると、１．３倍程度強度が高い結果を得た。
【実施例８】
【０１２３】
図２に示す構造の有機ＥＬ表示装置を作製した。作製方法は以下の通りである。図１と同様に、基板２０１上に、下地絶縁膜２０２としてＳｉＮ膜１００ｎｍ厚、次いでＳｉＯ膜５０ｎｍ厚として、ＣＶＤ法を用いて計１５０ｎｍの厚みで形成し、層間絶縁膜２０６としてＳｉＯ膜を４００ｎｍ厚でＣＶＤ法を用いて形成し、画素分離絶縁層２０９としてＳｉＮ膜を１５０ｎｍ厚でＣＶＤ法を用いて形成した。
【０１２４】
次に、有機ＥＬ発光の反射層を兼ねた有機ＥＬ電極２０８としてＡｌ電極を形成した。基板温度を室温、真空度は１０-4Ｐａ、蒸着速度が０．１から１ｎｍ／ｓとなるようにボートの加熱を制御し、膜厚は１５０ｎｍとした。
【０１２５】
次いで、電子注入層、発光層兼電子輸送層、正孔輸送層を順次、連続で形成し、有機ＥＬ層２１０を形成した。電子注入層はＬｉＦを蒸着した。基板温度を室温、真空度を１０-4Ｐａ、蒸着速度が０．１から１ｎｍ／ｓとなるようにボートの加熱を制御し、膜厚は０．５ｎｍとした。
【０１２６】
電子輸送層兼発光層は、蒸着マスクを用いて、トリス（８−キノリノール）アルミニウム錯体誘導体、および３原色のＲＢＧに対応するドーパント材料を各々の画素毎に、真空蒸着した。基板温度を室温、真空度を１０-4Ｐａ、蒸着速度が０．１から１ｎｍ／ｓとなるように蒸着ボートの加熱を制御し、膜厚は７０ｎｍとした。本実施例では、Ｇ画素にはドーパントとしてクマリン化合物を用いている。
【０１２７】
正孔輸送層は、ジフェニルナフチルジアミンを真空蒸着した。このとき、画素部にのみ蒸着するための蒸着マスクを使用し、基板温度は室温、真空度は１０−４Ｐａ、蒸着速度が０．１から１ｎｍ／ｓとなるように蒸着ボートの加熱を制御し、膜厚は５０ｎｍとした。
【０１２８】
次に、透明電極２１１として、酸化インジウム・酸化亜鉛を対向ターゲット式スパッタ法を用いて、１００ｎｍ厚に成膜した。
【０１２９】
次に、多孔質絶縁膜２１２として、実施例１で用いた水素化シルセスキオキサン化合物を主成分とするチルイソブチルケトン塗布溶液を基板に塗布した後、ホットプレート加熱方式を用いて、窒素雰囲気中などの不活性雰囲気内にて１００℃で１分、１５０℃で１分、２００℃で１分、２５０℃で１０分間加熱することで、Ｓｉ−Ｏ−Ｓｉの結合がラダー構造的に形成され、最終的にＳｉＯを主成分とする多孔質絶縁膜を形成した。
【０１３０】
このとき、多孔質絶縁膜２１２は以下の特性を有している。
膜厚：２００ｎｍ、密度：１．１２ｇ／ｃｍ3、屈折率：１．２９、
膜硬度：０．６１ＧＰａ、膜弾性率：９．１７ＧＰａ、
膜中の平均空孔径：１．４ｎｍ、膜中の極大空孔径：０．６ｎｍ
【０１３１】
次に、ＳｉＮ膜をスパッタ法で５０ｎｍ厚形成し、防湿保護膜２１３を作製した。
〔比較例３〕
【０１３２】
実施例８と同様に、透明電極２１１まで形成した。次に、ＳｉＮ膜をスパッタ法で５０ｎｍ厚形成し、防湿保護膜２１３を作製した。実施例８と異なる点は、多孔質絶縁膜２１２が形成されていない点である。
【０１３３】
実施例８と同一条件にて通電を行い、透明基板側に取り出されるＧ画素のＥＬスペクトル強度を可視光波長域に対して、実施例８と比較例２の有機ＥＬ表示装置と比較すると、実施例８では１．３倍程度強度が高い結果を得た。
【実施例９】
【０１３４】
図４に示す構造の有機ＥＬ表示装置を作製した。図４に示す構造の有機ＥＬ表示装置の作製方法は以下の通りである。すなわち、図４における下地絶縁膜４０２として、ＳｉＮ膜を１００ｎｍ厚に成膜し、次いでＳｉＯ膜を５０ｎｍ厚に積層したものである。この成膜にはＣＶＤ法を用い、合計の膜厚を１５０ｎｍの下地絶縁膜とした。また、層間絶縁膜４０６としてＳｉＮ膜を４００ｎｍ厚にＣＶＤ法を用いて形成した。
【０１３５】
そして、層間絶縁膜４０６上に、ＣＶＤ法を用いて、ＳｉＮ膜を２００ｎｍ厚に成膜し、パッシベーション膜４０７とした。
【０１３６】
次に、多孔質絶縁膜４１２として、実施例１で用いた水素化シルセスキオキサン化合物を主成分とするチルイソブチルケトン塗布溶液を基板に塗布した後、ホットプレート加熱方式を用いて、窒素雰囲気中などの不活性雰囲気内にて１００℃で１分、１５０℃で１分、２００℃で１分、２５０℃で１０分間加熱することで、Ｓｉ−Ｏ−Ｓｉの結合がラダー構造的に形成され、最終的にＳｉＯを主成分とする多孔質絶縁膜４１２を形成した。
【０１３７】
このとき、多孔質絶縁膜４１２は以下の特性を有している。
膜厚：２００ｎｍ、密度：１．１２ｇ／ｃｍ3、屈折率：１．２９、
膜硬度：０．６１ＧＰａ、膜弾性率：９．１７ＧＰａ、
膜中の平均空孔径：１．４ｎｍ、膜中の極大空孔径：０．６ｎｍ
次いで、図示しないレジストをマスクにして、ドライエッチング法で多孔質絶縁膜４１２とパッシベーション膜４０７にソース/ドレイン電極配線４０５の一方まで貫通する貫通口を形成し、レジストを除去する。
【０１３８】
次に、前記図３（ｅ）と同様に、ＩＴＯ膜をスパッタ法で成膜し、周知のフォトリソ技術を用いて、パターン化して、アノード透明電極４０８を形成する。
【０１３９】
次いで、アノード透明電極４０８の周辺部に表示部の画素を分離する画素分離絶縁層４０９を形成する。画素分離絶縁層４０９は、ＳｉＮ膜を１５０ｎｍ厚にＣＶＤ法を用いて形成し、レジストをマスクにして、ＳＦ6ガスを用いてドライエッチング法を用いてＳｉＮ膜をパターン化し、アノード透明電極４０８を露出させる。アノード透明電極４０８上に形成される有機ＥＬ層４１０と陰極４１１は、次に示す手段を用いて成膜した。
【０１４０】
アノード透明電極４０８の表面に、真空槽内でに２分間の酸素プラズマ処理を施す。次に、有機ＥＬ層４１０として、正孔輸送層、発光層兼電子輸送層、電子注入層を順次、連続で形成し、その上に陰極４１１を連続で成膜した。
【０１４１】
正孔輸送層は、ジフェニルナフチルジアミンを真空蒸着して形成した。このとき、正孔輸送層を画素部にのみ蒸着するための蒸着マスクを使用する。基板温度を室温、真空度を１０-4Ｐａ、蒸着速度が０．１から１ｎｍ／ｓとなるように蒸着ボートの加熱を制御し、膜厚を５０ｎｍとした。
【０１４２】
電子輸送層兼発光層は、蒸着マスクを用いて、トリス（８−キノリノール）アルミニウム錯体誘導体、および３原色のＲＢＧに対応するドーパント材料を各々の画素毎に真空蒸着して形成した。基板温度を室温、真空度を１０-4Ｐａ、蒸着速度が０．１から１ｎｍ／ｓとなるように蒸着ボートの加熱を制御し、膜厚を７０ｎｍとした。
【０１４３】
実施例９では、Ｇ(緑)画素にはドーパントとしてクマリン化合物を用いている。電子注入層にはＬｉＦを蒸着した。板温度を室温、真空度を１０-4Ｐａ、蒸着速度が０．１から１ｎｍ／ｓとなるようにボートの加熱を制御し、膜厚を０．５ｎｍとした。陰極の層は、周辺部を除いた画素エリア全面に当該陰極の層を蒸着するための蒸着マスクを使用し、Ａｌ膜を蒸着して形成した。基板温度を室温、真空度を１０-4Ｐａ、蒸着速度が０．１から１ｎｍ／ｓとなるようにボートの加熱を制御し、膜厚を１５０ｎｍとした。
【０１４４】
以上の工程で作製した実施例９の有機ＥＬ表示装置に対して、実施例１の場合と同一条件にて通電を行い、透明基板側に取り出されるＧ画素のＥＬスペクトル強度を可視光波長域に対して測定し、これを比較例１の有機ＥＬ表示装置のものと比較したところ、１．３倍程度強度が高い結果を得た。
【図面の簡単な説明】
【０１４５】
【図１】本発明に係るボトムエミッション構造のアクティブ型有機ＥＬ表示装置を説明するための断面図である。
【図２】本発明に係るトップエミッション構造のアクティブ型有機ＥＬ表示装置を説明するための断面図である。
【図３】本発明に係るボトムエミッション構造のアクティブ型有機ＥＬ表示装置を製造する工程を説明するための断面図である。
【図４】本発明に係る他のボトムエミッション構造のアクティブ型有機ＥＬ表示装置を説明するための断面図である。
【図５】実施例１と比較例１の有機ＥＬ表示装置で測定された可視光波長域に対するＥＬスペクトル強度比較図である。
【符号の説明】
【０１４６】
１０１…透明基板、１０２…下地絶縁膜、１０３…ポリシリコン薄膜トランジスタ膜、１０４…ゲート電極配線、１０５…ソース／ドレイン電極配線、１０６…層間絶縁膜、１０７…パッシベーション膜、１０８…アノード透明電極、１０９…画素分離絶縁層、１１０…有機ＥＬ層、１１１…陰極層、２０１…電極(光反射膜)、２０２…有機ＥＬ層、２０３…透明電極、２０４…多孔質絶縁膜、２０５…防湿保護膜、３０１…透明基板、３０２…下地絶縁膜、３０３…アモルファスシリコン膜、３０４…ポリシリコント膜、３０５…ポリシリコン薄膜トランジスタ膜、３０６…ゲート電極配線、３０７…ソース／ドレイン電極配線、３０８…層間絶縁膜、３０９…パッシベーション膜、３１０…貫通口、３１１…アノード透明電極、３１２…画素分離絶縁層、３１３…有機ＥＬ層、３１４…陰極層、４０７…パッシベーション膜、４０８…アノード透明電極、４０９…画素分離絶縁層、４１０…有機ＥＬ層、４１１…陰極、４１２…多孔質膜。
【図１】
2005235753.tif 000003
【図２】
2005235753.tif 000004
【図３】
2005235753.tif 000005
【図４】
2005235753.tif 000006
【図５】
2005235753.tif 000007